온도계 , 냉각관 , 염화칼슘 충전관 , 교반기 , 질소 투입 관 을 구비 한 플라스크 에 매분 150 ml 의 질소 가스 를 흘리 면서 192 . 12 g ( 1 mol ) 의 TMA 와 MDI 256 . 26 g ( 1 mol ) 를 투입 하 였 다 . 그 다음 , 상기 혼합물 에 1196 . 06 g 의 N - 메틸 - 2 - 피 롤리 돈 을 넣 어 교반기 로 교반 하 면서 85 ℃ 로 2 시간 동안 가열 승 온 하 고 , 3 시간 동안 유지 한 뒤 130 ℃ 로 1 시간 동안 온도 상승 한 후 , 점도 를 관찰 하 였 다 . 그리고 1 시간 경과 한 단계 에서 가열 을 멈추 고 N - 메틸 - 2 - 피 로리 돈 , 자 이 렌 , N , N - 디 메틸 포름 아마이드 용제 를 순서 대로 투입 교반 하 고 냉각 하 여 , 27 % 의 폴리아미드 이미드 계 도료 조성물 을 얻 었 다 .